FR 2618641 A1 19890203 FR 8710635 A 19870727 La présente invention concerne des granulés cellulosiques pour litières pour animaux domestiques trouvant une application intéressante dans la réalisation de litières pour animaux domestiques. On sait que l'attapulgite et la sépiolithe sont les matériaux les plus couramment utilisés pour litières pour animaux domestiques, en particulier pour les chats. Si ces matériaux présentent des avantages certains par rapport à la sciure de bois, la vermiculite et autres matériaux destinés au mëme usage, il n'en reste pas moins qu''ils présentent un certain nombre d'inconvénients tels qu'en particulier une capacité d'absorption des liquides relativement limitée, ce qui nécessite un renouvellement fréquent, voire quotidien, de la litiére, la possibilité d'entrainement de particules fines par les pattes des animaux au contact de ces li trières et la dispersion des particules autour de cellesci, une densité relative élevée et une aptitude certaine d'adhérence de la partie usagée de la litière au fond du bac la contenant, ce qui nécessite un nettoyage par curage et rinçage de ce fond à chaque renouvellement de la litière. La présente invention fournit un nouveau matériau ne présentant pas les inconvénients ci-dessus. Ce nouveau matériau, conforme à l'invention, est essentiellement caractérisé par le fait qu'il est à base de matériaux fibreux cellulosiques agglomérés se présentant sous forme de granulés ou de particules, ayant un fort pouvoir absorbant se traduisant par un poids d'eau absorbée au moins équivalant au poids de ces granulés ou de ces particules, une densité apparente d'au plus 0,8 et de préférence inférieure à 0,5 et une dimension particulaire correspondant à un diamètre d'au plus 1 cm et de préférence inférieur à 0,8 cm pour une longueur d'au plus 4 cm et de préférence inférieure à 2 cm. Suivant d'autres caractéristiques - les granulés selon 1 invention sont avantageusement à base de déchets de vieux papiers agglomérés; - ils peuvent contenir un liant choisi parmi les résines synthétiques en poudre, en feuilles ou sous forme liquide, l'amidon et autres liants compatibles - lorsqu'ils renferment un liant et si celuici est sous forme de particules provenant d feuilles souples de matière plastique ou de déchets de matières plastiques par exemple de polyethylène présentant des dimensions particulaires analogues à celles des granulés finis, la proportion de ces particules appliquées comme liant est comprise entre 5 et 15 8/. en poids - lorsqu'ils renferment un liant et si celuici est sous forme de poudre ou de liquide, la proportion de ce dernier dans les granulés est au maximum de un pour cent. La présente invention propose également un procédé permettant d'obtenir lesdits granulés. Ce procédé consiste à partir, de préférence, de vieux papiers de récupération. à les soumettre à une opération de déchiquetage, à faire suivre cette opération de déchiquetage d une opération de broyage et de séchage puis de tamisage en vue d'un calibrage et éventuellement d'un recyclage, à mélanger éventuellement le matériau ainsi obtenu avec la quantité voulue du liant choisi puis à soumettre le matériau résultant à une opération de pressage au droit d'une filière présentant un ou plusieurs orifices de diamètre correspondant au diamètre désiré des granulés à obtenir puis à découper les particules en résultant à la longueur voulue. D'autres caractéristiques et les avantages de 1 invention ressortiront plus clairement de la description qui va suivre faite, pour ce qui est du procédé, en regard des dessins annexés sur lesquels - la figure l est une vue en élévation partiellement en coupe d'un exemple de "presse à filières"; et - la figure 2 est une vue en perspective correspondante. Les granulés selon l'invention sont de préférence obtenus à partir de déchets de vieux papiers déchiquetés en faisant en sorte avantageusement que les morceaux de ces vieux papiers aient l'épaisseur d'une feuille de papier journal et une dimension comprise entre 1 et 5 cm. Le stade de transformation en granulés s' effectue essentiellement dans une presse à filières plate illustrée à titre d'exemple sur les dessins annexés et qui consiste, pour l'élément filiere proprement dit, en une plaque 1 ayant au maximum une épaisseur de 150 mm du meme type que les presses à filières habituellement utilisées pour la fabrication des granulés de fourrage. Cette plaque susceptible d'un mouvement de rotation (flèche F1) est munie de plusieurs orifices 2 ayant un diamètre compris entre 0,8 et 1 cm. Des couteaux 3 sont prévus à la sortie de chacun de ces orifices et montés de façon appropriée permettant la découpe des "boudins" issus de ces orifices 2. Sur la plaque 1 est prévue une paire de galets 4 montés, en rotation autour d'un axe commun 5 (fleche Fz), à la manière d'haltères, ledit axe 5 étant lui-même susceptible d'être entrainé en rotation autour de l'axe X-Y, On comprendra alors aisément que la masse des déchets de vieux papiers déchiquetés schématisée sur la figure 1 et portant la référence VP qui se trouve soumise à l'action des galets et à la pression qu'exercent ces derniers sur la plaque 1 de la filière sera forcée dans les orifices 2 pour en sortir sous forme de boudins ou de bàtonnets B qui seront découpés par l'action des couteaux 3. Ces bâtonnets, boudins ou particules B ont par eux-memes une tenue mécanique suffisante pour constituer le matériau de l'invention présentant les caractéristiques voulues. En effet, il s'avère que ces granulés présentent une densité moyenne, à 10 Y. prés, de 1,1, ce qui donne, en vrac, une densité apparente d'environ, 0,55. Il s'est avéré que le pouvoir absorbant de ces granulés est important. En effet, il correspond à une absorption d'eau ou d'urine équivalant au volume apparent de ces matériaux en vrac et il est trois fois supérieur au pouvoir absorbant de l attapulgite. De plus, avec l'attapulgite, on a constaté après chaque passage. par exemple d'un chat, sur une litière constituée de ce matériau, des traces de pattes autour de la litière, ce qui nécessitait un nettoyage du sol autour du bac renfermant cette litière. Par contre, et à titre de comparaison, avec les granulés obtenus comme décrit ci-dessus, il n'a pas été constaté de traces de pattes et seuls quelques gra nulés étaient dispersés à coté du bac. A niveau équivalent de litière dans le bac, par exemple une couche de 5 cm d'épaisseur, la litière composée d'attapulgite doit etre changée avant deux jours alors que la litière composée du matériau selon l'invention peut ne l'être que tous les quatre jours. Lors du renouvellement, le fond du bac ayant reçu les granulés ne présentait que quelques traces d'humidité, tandis que le bac ayant reçu l'attapulgite présentait des petites masses de poudre d'attapulgite agglomérée et collée, ce qui a rendu nécessaire le curage pour nettoyer avant de rincer. Après usage, contrairement à l'attapulgite ou à la vermiculîte, les granulés selon l'invention sont récupérables. Ils conservent leur pouvoir calorifique initial qui est compris entre 2500 et 3500 Kcal/kg et peuvent servir de combustibles pour les chaudières ou bien de matière première pour la fabrication d'un compost enrichi. Suivant la façon d'opérer, on peut obtenir des granulés selon l'invention ayant une densité apparente de 0,65 à 0,5. Pour ce faire, il suffit de diminuer l'épaisseur de la filière de 150 à 90 mm. On constate alors que lorsque la densité devient inférieure à 0,55 0,50, les granulés obtenus risquent de ne plus avoir une cohésion et une tenue mécanique suffisantes et que les particules de papier liées mécaniquement entre elles risquent de se déliter à l'usage. Pour remédier à ce risque, on peut incorporer aux déchets de vieux papiers, des déchets de matière plastique de taille comparable. Des morceaux issus de sacs d'emballage ou des sacs dits "sacs poubelles" en matière plastique déchiquetés à base de polyéthylène se sont avérés donner des résultats intéressants en tant que de liants. Il est en effet apparu qu'en incorporant de tels déchets aux déchets de vieux papiers dans une proportion comprise entre 5 et 15 Z avec une filière égale ou inférieure à 90 mm d épaisseur, on obtenait une densité apparente inférieure à 0,5. Les granulés obtenus présentant une den- sité comprise entre 0,45 et 0,50 avaient en effet un pouvoir absorbant comparable à celui des granulés ne contenant pas de liant et une tenue mécanique correcte. Suivant une variante, on peut préparer les granulés selon l'invention en ayant recours, avant passage à la presse, à une matière plastique. par exemple d'acétate de polyvinyle en solution aqueuse. Ainsi, en faisant passer les déchets de vieux papiers déchiquetés sur un tapis roulant et en ayant recours à un pistolet à pulvérisation de type connu au-dessus de ce tapis roulant, on a projete sur ces déchets de l'acétate de polyvinyle à 50 Z d'eau à raison de 3 kg/tonne de déchets de vieux papiers. Ces derniers ainsi traités, après passage à la presse. ont donné des granulés ayant un pouvoir absorbant comparable aux granulés précédem- ment obtenus tout en ayant une densité comprise entre 0,35 et 0,45. REVENDICATIONS 1. Granulés cellulosiques pour litières pour animaux domestiques, caractérisés en ce qu'ils sont à base de matériaux fibreux cellulosiques agglomérés ayant un fort pouvoir absorbant se traduisant par un poids d'eau absorbée au moins équivalant au poids de ces gra nulés, une densité apparente d'au plus 0,8, une dimension particulaire correspondant à un diamètre d'au plus 1 cm pour une longueur d'au plus 4 cm. 2. Granulés selon la revendication 1, caractérisés en ce que leur densité apparente est inférieure à 0,5, leur dimension particulaire correspond à un diamètre inférieur à 0,8 cm pour une longueur inférieure à 2 cm. 3. Granulés selon l'une des revendications 1 ou 2, caractérisés en ce qu'ils sont avantageusement à base de déchets de vieux papiers agglomérés. 4. Granulés selon l'une quelconque des revendications 1 à 3 contenant en outre un liant choisi parmi les résines synthétiques en poudre, en feuilles ou sous forme liquide. l'amidon et autres liants compatibles. 5. Granulés selon la revendication 4, caractérisés en ce que la proportion de résines synthétiques en particules provenant de feuilles de matière plastique ou de déchets d'un tel matériau, les particules présentant des dimensions analogues à celles desdits granulés finis, est comprise entre 5 et 15 X en poids. 6. granulés selon la revision 4 ou 5 caractérisés en ce que les feuilles de matière plastique ou les déchets d'un tels matériau sont à base de polyéthylène. 7. Granulés selon la revendication 4, caractérisés en ce que la proportion du matériau synthétique en poudre ou sous forme liquide est au maximum de un pour cent. 8. Procédé pour la fabrication de granulés selon l'une quelconque des revendications 1 à 6, caractérisé en ce qu'il consiste à partir d'un matériau cellulosique, de préférence des vieux papiers de récupération, à le soumettre à une opération de déchiquetage, à faire suivre cette opération de déchiquetage d'une opération de broyage et de séchage puis de tamisage en vue d'un calibrage et éventuellement d un recyclage, à mélanger éventuellement le matériau ainsi obtenu avec la quantité voulue du liant choisi puis à soumettre le matériau résultant à une opération de pressage au droit d'une filière présentant un ou plusieurs orifices de diamètre correspondant au diamètre désiré des granulés à obtenir puis à découper les particules en résultant à la longueur voulue.